ПОЛИУРЕТАНОВЫЕ КЛЕЯЩИЕ СОСТАВЫ ДЛЯ СКЛЕИВАНИЯ ПЛЕНОК С НИЗКОЙ ПОВЕРХНОСТНОЙ ЭНЕРГИЕЙ

1. Полиуретановый клеящий состав для слоистых материалов, содержащий полиуретановый форполимер с концевыми NCO-группами, получаемый посредством реакции полиольной смеси, содержащей:
(a) от 0,1 до 20,0% масс., предпочтительно от 0,5 до 10,0% масс. по меньшей мере одного полибутадиенполиола по отношению к суммарной массе полиольной смеси; и
n
(b) от 5,0 до 99,9% масс., предпочтительно от 30,0 до 90,0% масс. по меньшей мере одного простого полиэфирполиола по отношению к суммарной массе полиольной смеси, где по меньшей мере один простой полиэфирполиол включает по меньшей мере один простой полиэфирполиол со среднечисловой молекулярной массойMв диапазоне от >1000 г/моль до 10000 г/моль, предпочтительно от 1500 до 4000 г/моль;
с по меньшей мере одним полиизоцианатом, предпочтительно по меньшей мере одним ди- и/или триизоцианатом, где по меньшей мере один полиизоцианат используется в таком количестве, чтобы изоцианатные группы присутствовали в молярном избытке относительно гидроксильных групп полиольной смеси, для получения указанного полиуретанового форполимера с концевыми NCO-группами.
2. Полиуретановый клеящий состав для слоистых материалов по п. 1, в котором по меньшей мере один полибутадиенполиол является гидрированным полибутадиенполиолом.
3. Полиуретановый клеящий состав для слоистых материалов по п. 1 или 2, в котором по меньшей мере один полибутадиенполиол:
(a) представляет собой полибутадиендиол; и/или
(b) присутствует в количестве от 0,2 до 15% масс., предпочтительно от 0,5 до 10% масс. по отношению к суммарной массе полиольной смеси; и/или
n
(c) имеет среднечисловую молекулярную массу M в диапазоне от 1000 до 10000 г/моль, предпочтительно от 1500 до 5000 г/моль.
n
4. Полиуретановый клеящий состав для слоистых материалов по любому из пп. 1-3, в котором по меньшей мере один простой полиэфирполиол включает от 5,0 до 90% масс., предпочтительно от 10 до 80% масс. по меньшей мере одного простого полиэфирполиола со среднечисловой молекулярной массойMв диапазоне от >1000 г/моль до 10000 г/моль, предпочтительно от 1500 до 4000 г/моль, по отношению к суммарной массе полиольной смеси.
5. Полиуретановый клеящий состав для слоистых материалов по любому из пп. 1-4, в котором указанная полиольная смесь дополнительно содержит от 0,1 до 50% масс., предпочтительно от 5 до 40% масс. гидрофобного полиола, предпочтительно касторового масла, по отношению к суммарной массе полиольной смеси.
6. Полиуретановый клеящий состав для слоистых материалов по любому из пп. 1-5, в котором полиуретановый клеящий состав для слоистых материалов является двухкомпонентным клеящим составом, содержащим связующий компонент и отверждающий компонент, при этом связующий компонент содержит указанный полиуретановый форполимер с концевыми NCO-группами.
7. Полиуретановый клеящий состав для слоистых материалов по п. 6, в котором отверждающий компонент содержит сложный полиэфир с концевыми гидроксигруппами, предпочтительно сложный полиэфир на основе адипиновой кислоты и/или изофталевой кислоты и одного или более диолов, выбираемых из группы, состоящей из неопентилгликоля, диэтиленгликоля, 1,6-гександиола и 1,2-пропандиола.
8. Способ получения многослойного слоистого материала посредством послойного склеивания по меньшей мере двух пленок с помощью полиуретанового клеящего состава для слоистых материалов по любому из пп. 1-7.
9. Способ по п. 8, в котором по меньшей мере одна из пленок является пленкой с низкой поверхностной энергией.
10. Способ по п. 9, в котором пленка с низкой поверхностной энергией:
(a) представляет собой пластмассовую пленку; и/или
(b) имеет поверхностную энергию ниже 38 мН/м, предпочтительно в диапазоне от 28 до 38 мН/м; и/или
(c) представляет собой полиэтиленовую пленку, полипропиленовую пленку или металлизированную пленку.
11. Способ по любому из пп. 8-10, включающий стадии:
(a) нанесения полиуретанового клеящего состава для слоистых материалов на поверхность одной или обеих пленок, из которых следует изготовить слоистый материал;
(b) соединения двух подлежащих склеиванию поверхностей пленок;
(c) необязательно повторения стадий (a) и (b) для получения многослойной структуры, содержащей более двух пленок; и
(d) отверждения клеящего состава с образованием многослойного слоистого материала.
12. Многослойный слоистый материал, получаемый согласно способу по любому из пп. 8-11.
13. Многослойный слоистый материал по п. 12, в котором слоистый материал представляет собой слоистую пленку с двумя слоями.
14. Многослойный слоистый материал по п. 12 или 13, в котором слоистый материал представляет собой слоистый материал для применений в области упаковок для пищевых продуктов.
15. Применение полиуретанового клеящего состава, содержащего полиуретановый форполимер с концевыми NCO-группами, получаемый посредством реакции полиольной смеси, содержащей:
(a) от 0,1 до 20,0% масс., предпочтительно от 0,5 до 10,0% масс. по меньшей мере одного полибутадиенполиола, предпочтительно гидрированного полибутадиенполиола, по отношению к суммарной массе полиольной смеси; и
n
(b) от 5,0 до 99,9% масс., предпочтительно от 30,0 до 90,0% масс. по меньшей мере одного простого полиэфирполиола по отношению к суммарной массе полиольной смеси, где по меньшей мере один простой полиэфирполиол включает по меньшей мере один простой полиэфирполиол со среднечисловой молекулярной массойMв диапазоне от >1000 г/моль до 10000 г/моль, предпочтительно от 1500 до 4000 г/моль;
с по меньшей мере одним полиизоцианатом, предпочтительно по меньшей мере одним ди- и/или триизоцианатом, где по меньшей мере один полиизоцианат используется в таком количестве, чтобы изоцианатные группы присутствовали в молярном избытке относительно гидроксильных групп полиольной смеси, для получения указанного полиуретанового форполимера с концевыми NCO-группами, для послойного склеивания по меньшей мере двух пленок, в частности для применений в области упаковок для пищевых продуктов.